(57)【要約】本開示の一側面に係る半導体装置の製造方法は、１２０℃における溶融粘度が３１００Ｐａ・ｓ以上である熱硬化性樹脂組成物からなる接着層と粘着層と基材フィルムを備えるダイシング・ダイボンディング一体型フィルムを準備する工程と、ダイシング・ダイボンディング一体型フィルムの接着層側の面と半導体ウェハとを貼り合わせる工程と、半導体ウェハをダイシングする工程と、基材フィルムをエキスパンドすることによって接着剤付き半導体素子を得る工程と、接着剤付き半導体素子を粘着層からピックアップする工程と、この半導体素子を他の半導体素子に対して上記接着剤を介して積層する工程と、上記接着剤を熱硬化させる工程とを含む。
2020013250.tif 000002
【特許請求の範囲】
【請求項１】
１２０℃における溶融粘度が３１００Ｐａ・ｓ以上である熱硬化性樹脂組成物からなる接着層と、粘着層と、基材フィルムとをこの順序で備えるダイシング・ダイボンディング一体型フィルムを準備する工程と、
前記ダイシング・ダイボンディング一体型フィルムの前記接着層側の面と、半導体ウェハとを貼り合わせる工程と、
前記半導体ウェハをダイシングする工程と、
前記基材フィルムをエキスパンドすることによって、前記半導体ウェハ及び前記接着層が個片化されてなる接着剤付き半導体素子を得る工程と、
前記接着剤付き半導体素子を前記粘着層からピックアップする工程と、
前記接着剤付き半導体素子を他の半導体素子に対して当該接着剤付き半導体素子の接着剤を介して積層する工程と、
前記接着剤を熱硬化させる工程と、
を含む、半導体装置の製造方法。
【請求項２】
前記接着層の３５℃における貯蔵弾性率が７０ＭＰａ以上である、請求項１に記載の半導体装置の製造方法。
【請求項３】
ステルスダイシング及びブレードダイシングの一方によって前記半導体ウェハを個片化するとともに、前記基材フィルムを冷却条件下においてエキスパンドする、請求項１又は２に記載の半導体装置の製造方法。
【請求項４】
前記熱硬化性樹脂組成物は、熱硬化性樹脂と、分子量１０万〜１００万の高分子量成分と、フィラーとを含有し、
前記熱硬化性樹脂組成物の全質量を基準として、前記高分子量成分の含有量が１５〜６６質量％である、請求項１〜３のいずれか一項に記載の半導体装置の製造方法。
【請求項５】
前記熱硬化性樹脂組成物の全質量を基準として、前記フィラーの含有量が２５〜４５質量％である、請求項４に記載の半導体装置の製造方法。
【請求項６】
三次元ＮＡＮＤ型メモリを製造する方法である、請求項１〜５のいずれか一項に記載の半導体装置の製造方法。
【請求項７】
半導体装置の製造プロセスにおいて使用される熱硬化性樹脂組成物であって、
１２０℃における溶融粘度が３１００Ｐａ・ｓ以上である、熱硬化性樹脂組成物。
【請求項８】
３５℃における貯蔵弾性率が７０ＭＰａ以上である、請求項７に記載の熱硬化性樹脂組成物。
【請求項９】
熱硬化性樹脂と、分子量１０万〜１００万の高分子量成分と、フィラーとを含有し、
当該熱硬化性樹脂組成物の全質量を基準として、前記高分子量成分の含有量が１５〜６６質量％である、請求項７又は８に記載の熱硬化性樹脂組成物。
【請求項１０】
当該熱硬化性樹脂組成物の全質量を基準として、前記フィラーの含有量が２５〜４５質量％である、請求項９に記載の熱硬化性樹脂組成物。
【請求項１１】
三次元ＮＡＮＤ型メモリの製造プロセスにおいて使用される、請求項７〜１０のいずれか一項に記載の熱硬化性樹脂組成物。
【請求項１２】
粘着層と、
請求項７〜１１のいずれか一項に記載の熱硬化性樹脂組成物からなる接着層と、
を備える、ダイシング・ダイボンディング一体型フィルム。
【請求項１３】
前記接着層の厚さが３〜４０μｍである、請求項１２に記載のダイシング・ダイボンディング一体型フィルム。
【発明の詳細な説明】
【技術分野】
【０００１】
本開示は、半導体装置の製造方法、熱硬化性樹脂組成物及びダイシング・ダイボンディング一体型フィルムに関する。
【背景技術】
【０００２】
半導体装置は以下の工程を経て製造される。まず、ダイシング用粘着シートで半導体ウェハを固定し、その状態で半導体ウェハを半導体チップに個片化する。その後、エキスパンド工程、ピックアップ工程、ダイボンディング工程、リフロー工程及びダイボンディング工程等が実施される。【０００３】
半導体装置に求められる重要な特性の一つとして接続信頼性が挙げられる。接続信頼性を向上させるために、耐熱性、耐湿性、及び耐リフロー性などの特性を考慮したダイボンディング用のフィルム状接着剤の開発が行われている。例えば、特許文献１は、高分子量成分と、エポキシ樹脂を主成分とする熱硬化性成分とを含む樹脂及びフィラーを含有する接着シートを開示する。
【先行技術文献】
【特許文献】
【０００４】
【特許文献１】特開２０１６−１９０９６４号公報
【発明の概要】
【発明が解決しようとする課題】
【０００５】
本発明者らは、半導体素子を多段に積層することによって高容量化した半導体装置（例えば、三次元ＮＡＮＤ型メモリ）の製造プロセスに使用する熱硬化性接着剤の開発を進めている。三次元ＮＡＮＤ用ウェハは、複雑な回路層と、比較的薄い半導体層（例えば、１５〜２５μｍ程度）とからなるため、これを個片化して得た半導体素子は反りが生じやすいという課題を有している。【０００６】
図５（ａ）は、半導体装置の製造過程における構造体を模式的に示す断面図である。図５（ａ）に示す構造体３０は、基板１０と、その上に積層された四つの半導体素子Ｓ１，Ｓ２，Ｓ３，Ｓ４とを備える。四つの半導体素子Ｓ１，Ｓ２，Ｓ３，Ｓ４は、基板１０の表面に形成された電極（不図示）との接続のために、横方向（積層方向と直交する方向）に互いにずれた位置に積層されている（図１参照）。半導体素子Ｓ１は接着剤によって基板１０に接着されており、三つの半導体素子Ｓ２，Ｓ３，Ｓ４の間にも接着剤が介在している。【０００７】
本発明者らの検討によると、半導体素子Ｓ１，Ｓ２，Ｓ３，Ｓ４がそれぞれ複雑な回路層（上面側）と比較的薄い半導体層（下面側）とを有するものである場合、図５（ｂ）に示すように、一段目の半導体素子Ｓ１と、二段目の半導体素子Ｓ２との間で剥離が生じやすい。この原因について、本発明者ら以下のとおり推察する。
・複雑な回路層及び薄い半導体層に起因して、上述のとおり、半導体素子Ｓ１，Ｓ２，Ｓ３，Ｓ４が反りやすい性質（反り応力）を有している。
・複数の半導体素子を横方向に位置をずらして積層することでオーバーハング部Ｈが形成されている。
・二段目の半導体素子Ｓ２をマウントした段階では剥離が起きないことは確認済みであるから、三段目及び四段目の半導体素子Ｓ３，Ｓ４をマウントすることで、二段目の半導体素子Ｓ２のハングオーバー部Ｈに上方向の力（一段目の半導体素子Ｓ１との間で剥離させる方向の反り応力）が増大する。【０００８】
本開示は、上記課題に鑑みてなされたものであり、複数の半導体素子が積層された態様の半導体装置であって隣接する半導体素子の間における剥離が生じにくい半導体装置の製造方法を提供する。また、本開示は、この製造方法に適用可能な熱硬化性樹脂組成物及びダイシング・ダイボンディング一体型フィルムを提供する。
【課題を解決するための手段】
【０００９】
本開示の一側面は、複数の半導体素子が積層された態様の半導体装置（例えば、三次元ＮＡＮＤ型メモリ）の製造方法を提供する。この製造方法は、１２０℃における溶融粘度が３１００Ｐａ・ｓ以上である熱硬化性樹脂組成物からなる接着層と粘着層と基材フィルムとをこの順序で備えるダイシング・ダイボンディング一体型フィルムを準備する工程と、ダイシング・ダイボンディング一体型フィルムの接着層側の面と半導体ウェハとを貼り合わせる工程と、半導体ウェハをダイシングする工程と、基材フィルムをエキスパンドすることによって半導体ウェハ及び接着層が個片化されてなる接着剤付き半導体素子を得る工程と、接着剤付き半導体素子を粘着層からピックアップする工程と、接着剤付き半導体素子を他の半導体素子に対して当該接着剤付き半導体素子の接着剤を介して積層する工程と、フィルム状接着剤を熱硬化させる工程とを含む。【００１０】
熱硬化性樹脂組成物として、１２０℃における溶融粘度が３１００Ｐａ・ｓ以上であるものを採用することで、接着すべき半導体素子が比較的強い反り応力を有するものであっても、これに耐え得る界面接着力を達成できる。これにより、複数の半導体素子を積層させても、隣接する半導体素子の間における剥離を十分に抑制できる。【００１１】
三次元ＮＡＮＤ用の半導体ウェハのように、比較的薄い半導体ウェハを個片化して半導体素子を得るには、高い歩留まり等の観点から、半導体ウェハをステルスダイシングもしくはブレードダイシングした後に、基材フィルムを冷却条件下（例えば、−１５℃〜０℃）においてエキスパンドすることが好ましい。【００１２】
本開示の一側面は、半導体装置の製造プロセスにおいて使用される熱硬化性樹脂組成物であって、１２０℃における溶融粘度が３１００Ｐａ・ｓ以上である熱硬化性樹脂組成物を提供する。この熱硬化性樹脂組成物は上記半導体装置の製造方法に適用可能である。【００１３】
熱硬化性樹脂組成物は、熱硬化性樹脂と、分子量１０万〜１００万の高分子量成分（例えば、アクリル樹脂）と、フィラーとを含有し、熱硬化性樹脂組成物の全質量を基準として、高分子量成分の含有量が１５〜５０質量％であることが好ましく、フィラーの含有量が２５〜４５質量％であることが好ましい。高分子量成分及びフィラーの含有量を上記範囲とすることで、半導体ウェハをステルスダイシングもしくはブレードダイシングした後において、冷却条件下でエキスパンド及びピックアップすることによって接着剤付き半導体素子をより効率的且つ安定的に作製することができる。【００１４】
本開示は、粘着層と、上記熱硬化性樹脂組成物からなる接着層とを備えるダイシング・ダイボンディング一体型フィルムを提供する。この一体型フィルムは上記半導体装置の製造方法に適用可能である。接着層の厚さは、コスト及び接着強度の観点から、例えば、３〜４０μｍである。
【発明の効果】
【００１５】
本開示によれば、複数の半導体素子が積層された態様の半導体装置であって隣接する半導体素子の間における剥離が生じにくい半導体装置の製造方法が提供される。また、本開示によれば、上記製造方法に適用可能な熱硬化性樹脂組成物及びダイシング・ダイボンディング一体型フィルムが提供される。
【図面の簡単な説明】
【００１６】
【図１】図１は半導体装置の一例を模式的に示す断面図である。
【図２】図２はフィルム状接着剤と半導体素子とからなる接着剤付き半導体素子の一例を模式的に示す断面図である。
【図３】図３（ａ）〜図３（ｆ）は、接着剤付き半導体素子を製造する過程を模式的に示す断面図である。
【図４】図４は図１に示す半導体装置を製造する過程を模式的に示す断面図である。
【図５】図５（ａ）は図１に示す半導体装置を製造する過程を模式的に示す断面図であり、図５（ｂ）は一段目の半導体素子と二段目の半導体素子との間に剥離が生じている構造体を示す断面図である。
【図６】図６は図１に示す半導体装置を製造する過程を模式的に示す断面図である。
【図７】図７は半導体装置の他の例を模式的に示す断面図である。
【発明を実施するための形態】
【００１７】
以下、図面を参照しながら本開示の実施形態について詳細に説明する。以下の説明では、同一又は相当部分には同一符号を付し、重複する説明は省略する。また、上下左右等の位置関係は、特に断らない限り、図面に示す位置関係に基づくものとする。更に、図面の寸法比率は図示の比率に限られるものではない。なお、本明細書における「（メタ）アクリル」の記載は、「アクリル」及びそれに対応する「メタクリル」を意味する。
【００１８】
＜半導体装置＞
図１は本実施形態に係る半導体装置を模式的に示す断面図である。この図に示す半導体装置１００は、基板１０と、基板１０の表面上に積層された四つの半導体素子Ｓ１，Ｓ２，Ｓ３，Ｓ４と、基板１０の表面上の電極（不図示）と四つの半導体素子Ｓ１，Ｓ２，Ｓ３，Ｓ４とを電気的に接続するワイヤＷ１，Ｗ２，Ｗ３，Ｗ４と、これらを封止している封止層５０とを備える。
【００１９】
基板１０は、例えば、有機基板であり、リードフレーム等の金属基板であってもよい。基板１０は、半導体装置１００の反りを抑制する観点から、基板１０の厚さは、例えば、９０〜１８０μｍであり、９０〜１４０μｍであってもよい。
【００２０】
四つの半導体素子Ｓ１，Ｓ２，Ｓ３，Ｓ４は、フィルム状接着剤３Ｐ（図２参照）の硬化物３を介して積層されている。平面視における半導体素子Ｓ１，Ｓ２，Ｓ３，Ｓ４の形状は、例えば矩形（正方形又は長方形）である。半導体素子Ｓ１，Ｓ２，Ｓ３，Ｓ４の一辺の長さは、例えば、５ｍｍ以下であり、２〜４ｍｍ又は１〜４ｍｍであってもよい。半導体素子Ｓ１，Ｓ２，Ｓ３，Ｓ４の厚さは、例えば、１０〜１７０μｍであり、１０〜３０μｍであってもよい。なお、四つの半導体素子Ｓ１，Ｓ２，Ｓ３，Ｓ４の一辺の長さは同じであっても、互いに異なっていてもよく、厚さについても同様である。
【００２１】
＜接着剤付き半導体素子＞
図２は接着剤付き半導体素子の一例を模式的に示す断面図である。図２に示す接着剤付き半導体素子２０は、フィルム状接着剤３Ｐと半導体素子Ｓ１とからなる。図２に示すとおり、フィルム状接着剤３Ｐと半導体素子Ｓ１は実質的に同じサイズである。これは、フィルム状接着剤３Ｐと半導体素子Ｓ２，Ｓ３，Ｓ４についても同様である。接着剤付き半導体素子２０は、次に説明するとおり、ダイシング工程及びピックアップ工程を経て作製される。
【００２２】
図３（ａ）〜図３（ｆ）を参照しながら、図２に示す接着剤付き半導体素子２０（フィルム状接着剤３Ｐと半導体素子Ｓ１の積層体）の作製方法の一例について説明する。まず、ダイシング・ダイボンディング一体型フィルム８（以下、場合により「フィルム８」という。）を準備し、これを所定の装置（不図示）に配置する。フィルム８は、基材フィルム１と粘着層２と接着層３Ａとをこの順序で備える。基材フィルム１は、例えば、ポリエチレンテレフタレートフィルム（ＰＥＴフィルム）である。半導体ウェハＷは、例えば、厚さ１０〜１００μｍの薄型半導体ウェハである。半導体ウェハＷは、単結晶シリコンであってもよいし、多結晶シリコン、各種セラミック、ガリウム砒素等の化合物半導体であってもよい。
【００２３】
接着層３Ａは、後述のとおり、熱硬化性樹脂組成物からなる。接着層３Ａの厚さは、コスト及び硬化物の接着強度の観点から、例えば、３〜４０μｍであり、３〜３０μｍ又は３〜２５μｍであってもよい。
【００２４】
図３（ａ）及び図３（ｂ）に示すように、半導体ウェハＷの一方の面に接着層３Ａが接するようにフィルム８を貼り付ける。この工程は、好ましくは５０〜１００℃、より好ましくは６０〜８０℃の温度条件下で実施する。温度が５０℃以上であると、半導体ウェハＷを接着層３Ａとの良好な密着性を得ることができ、１００℃以下であると、この工程において接着層３Ａが過度に流動することが抑制される。
【００２５】
半導体ウェハＷの切断予定ラインに沿ってレーザー光を照射することにより、図３（ｃ）に示すように、半導体ウェハＷに改質領域Ｒを形成する（ステルスダイシング）。ステルスダイシングの代わりに、ブレードダイシングによって半導体ウェハに切れ目を入れてもよい。なお、半導体ウェハＷに対するレーザー光照射もしくはブレードダイシングに先立って半導体ウェハＷを研削することによって薄膜化してもよい。
【００２６】
図３（ｄ）に示されるように、常温又は冷却条件下において基材フィルム１をエキスパンドすることによって改質領域Ｒで半導体ウェハＷを分断させる。これによって、半導体ウェハＷが多数の半導体素子Ｓ１へと個片化されるとともに、接着層３Ａがフィルム状接着剤３Ｐへと個片化される。粘着層２が例えばＵＶ硬化型である場合、図３（ｅ）に示すように、エキスパンドによって接着剤付き半導体素子２０を互いに離間させた状態で、粘着層２に対して紫外線を照射することにより粘着層２を硬化させ、粘着層２と接着層３Ａとの間の粘着力を低下させる。紫外線照射後、これをニードル４２で突き上げることによって粘着層２から接着剤付き半導体素子２０を剥離させるとともに、接着剤付き半導体素子２０を吸引コレット４４で吸引してピックアップする（図３（ｆ）参照）。このようにして図２に示す接着剤付き半導体素子２０が得られる。
【００２７】
接着層３Ａを好適に分断して所定の形状及びサイズのフィルム状接着剤３Ｐを得る観点から、基材フィルム１のエキスパンドは冷却条件下で行うことが好ましい。この温度条件は、例えば、−１５〜０℃であってもよい。
【００２８】
＜半導体装置の製造方法＞
図４〜図６を参照しながら、半導体装置１００の製造方法について説明する。まず、図４に示すように、基板１０の表面上に一段目の半導体素子Ｓ１を圧着する。すなわち、接着剤付き半導体素子２０のフィルム状接着剤３Ｐを介して半導体素子Ｓ１を基板１０の所定の位置に圧着する。この圧着処理は、例えば、８０〜１８０℃、０．０１〜０．５０ＭＰａの条件で、０．５〜３．０秒間にわたって実施することが好ましい。次に、加熱によってフィルム状接着剤３Ｐを硬化させる。この硬化処理は、例えば、６０〜１７５℃、０．０１〜１．０ＭＰａの条件で、５分間以上にわたって実施することが好ましい。これにより、フィルム状接着剤３Ｐが硬化して硬化物３となる。フィルム状接着剤３Ｐの硬化処理は、ボイドの低減の観点から、加圧雰囲気下で実施してもよい。
【００２９】
基板１０に対する半導体素子Ｓ１のマウントと同様にして、半導体素子Ｓ１の表面上に二段目の半導体素子Ｓ２をマウントする。更に、三段目及び四段目の半導体素子Ｓ３，Ｓ４をマウントすることによって図５（ａ）に示す構造体３０が作製される。半導体素子Ｓ１，Ｓ２，Ｓ３，Ｓ４と基板１０とをワイヤＷ１，Ｗ２，Ｗ３，Ｗ４で電気的に接続した後（図５参照）、封止層５０によって半導体素子及びワイヤを封止することによって図１に示す半導体装置１００が完成する。
【００３０】
＜熱硬化性樹脂組成物＞
フィルム状接着剤３Ｐを構成する熱硬化性樹脂組成物について説明する。なお、フィルム状接着剤３Ｐは接着層３Ａを個片化したものであり、両者は同じ熱硬化性樹脂組成物からなる。この熱硬化性樹脂組成物は、例えば、半硬化（Ｂステージ）状態を経て、その後の硬化処理によって完全硬化物（Ｃステージ）状態となり得るものである。
【００３１】
熱硬化性樹脂組成物は、１２０℃における溶融粘度が３１００Ｐａ・ｓ以上である。熱硬化性樹脂組成物を用いることで、接着すべき半導体素子が比較的強い反り応力を有するものであっても、これに耐え得る界面接着力を達成できる。これにより、複数の半導体素子を積層させても、隣接する半導体素子の間における剥離を十分に抑制できる。熱硬化性樹脂組成物の１２０℃における溶融粘度は３１００〜４００００Ｐａ・ｓであってもよく、５０００〜３５０００Ｐａ・ｓであってもよい。この溶融粘度の下限値は、１３０００Ｐａ・ｓであってもよいし、１４０００Ｐａ・ｓであってもよい。なお、溶融粘度は、ＡＲＥＳ（ＴＡ  Ｉｎｓｔｒｕｍｅｎｔｓ社製）を用いてフィルム状に成形した熱硬化性樹脂組成物に５％の歪みを与えながら５℃／分の昇温速度で昇温させながら測定した場合の測定値を意味する。
【００３２】
熱硬化性樹脂組成物（硬化処理前）は、例えば、３５℃における貯蔵弾性率が７０ＭＰａ以上である。かかる熱硬化性樹脂組成物を用いることで、接着すべき半導体素子が比較的強い反り応力を有するものであっても、これに耐え得る凝集力を達成できる。これにより、複数の半導体素子を積層させても、隣接する半導体素子の間における剥離を十分に抑制できる。熱硬化性樹脂組成物の３５℃における貯蔵弾性率は７０〜１０００ＭＰａであってもよく、８０〜９００ＭＰａであってもよい。なお、貯蔵弾性率は、以下の装置及び条件による測定で得られる値を意味する。
・動的粘弾性測定装置：Ｒｈｅｏｇｅｌ  Ｅ−４０００（株式会社ユービーエム製）
・測定対象：フィルム状に成形した熱硬化性樹脂組成物
・昇温速度：３℃／分
・周波数：１０Ｈｚ
【００３３】
熱硬化性樹脂組成物は以下の成分を含むことが好ましい。
（ａ）熱硬化性樹脂（以下、単に「（ａ）成分」という場合がある。）
（ｂ）高分子量成分（以下、単に「（ｂ）成分」という場合がある。）
（ｃ）フィラー（以下、単に「（ｃ）成分」という場合がある。）
本実施形態においては、（ａ）熱硬化性樹脂がエポキシ樹脂（以下、単に「（ａ１）成分」という場合がある。）を含む場合、（ａ）熱硬化性樹脂は、エポキシ樹脂の硬化剤となり得るフェノール樹脂（以下、単に「（ａ２）成分」という場合がある。）を含むことが好ましい。なお、（ｂ）高分子量成分がフェノール樹脂と熱硬化する官能基(グリシジル基等)を有する場合、（ａ）熱硬化性樹脂としてエポキシ樹脂を別途用いなくともよい。
【００３４】
熱硬化性樹脂組成物は以下の成分を更に含んでもよい。
（ｄ）カップリング剤（以下、単に「（ｄ）成分」という場合がある。）
（ｅ）硬化促進剤（以下、単に「（ｅ）成分」という場合がある。）
【００３５】
熱硬化性樹脂組成物の全質量を基準として、（ａ）成分の含有量は、例えば、３０質量％以下であり、５〜３０質量％であってもよい。熱硬化性樹脂組成物の全質量を基準として、（ｂ）成分の含有量は、例えば、１５〜６６質量％であり、１５〜５０質量％であってもよい。熱硬化性樹脂組成物の全質量を基準として、（ｃ）成分の含有量は、例えば、２５〜５０質量％であり、２５〜４５質量％であってもよい。（ｂ）成分及び（ｃ）成分の含有量を上記範囲とすることで、半導体ウェハをステルスダイシングもしくはブレードダイシングした後において、冷却条件下でエキスパンド及びピックアップすることによって接着剤付き半導体素子をより効率的且つ安定的に作製することができる。
【００３６】
具体的には、（ｂ）成分の含有量が６６質量％以下であることで、冷却条件下においてエキスパンドされたときに、優れた分断性が得られる傾向にある（図３（ｄ）参照）。また、（ｂ）成分の含有量が１５質量％以上であり且つ（ｃ）成分の含有量が５０質量％以下であることで、冷却条件下におけるバルク強度が十分に高く、エキスパンドによって所定の形状及びサイズに分断されやすい。なお、熱硬化性樹脂組成物の１２０℃における溶融粘度を上記範囲内とするには、（ａ）熱硬化性樹脂、（ｂ）高分子量成分及び（ｃ）フィラーの量を適宜調整すればよい。
【００３７】
熱硬化性樹脂組成物の硬化物（Ｃステージ）の１５０℃における貯蔵弾性率は、接続信頼性の観点から、１０ＭＰａ以上であることが好ましく、２５ＭＰａ以上であることがより好ましく、５０ＭＰａ以上又は１００ＭＰａ以上であってもよい。なお、貯蔵弾性率の上限値は、例えば、６００ＭＰａであり、５００ＭＰａであってもよい。熱硬化性樹脂組成物の硬化物の１５０℃における貯蔵弾性率は、熱硬化性樹脂組成物を１７５℃の温度条件で硬化させたものを試料とし、動的粘弾性装置を使用して測定することができる。
【００３８】
以下、熱硬化性樹脂組成物に含まれる各成分について説明する。
・（ａ）熱硬化性樹脂
（ａ１）成分は、分子内にエポキシ基を有するものであれば、特に制限なく用いることができる。（ａ１）成分としては、例えば、ビスフェノールＡ型エポキシ樹脂、ビスフェノールＦ型エポキシ樹脂、ビスフェノールＳ型エポキシ樹脂、フェノールノボラック型エポキシ樹脂、クレゾールノボラック型エポキシ樹脂、ビスフェノールＡノボラック型エポキシ樹脂、ビスフェノールＦノボラック型エポキシ樹脂、ジシクロペンタジエン骨格含有エポキシ樹脂、スチルベン型エポキシ樹脂、トリアジン骨格含有エポキシ樹脂、フルオレン骨格含有エポキシ樹脂、トリフェノールフェノールメタン型エポキシ樹脂、ビフェニル型エポキシ樹脂、キシリレン型エポキシ樹脂、ビフェニルアラルキル型エポキシ樹脂、ナフタレン型エポキシ樹脂、多官能フェノール類、アントラセン等の多環芳香族類のジグリシジルエーテル化合物などが挙げられる。これらは、１種を単独で又は２種以上を組み合わせて用いてもよい。これらの中でも、（ａ１）成分は、耐熱性の観点から、クレゾールノボラック型エポキシ樹脂、ビスフェノールＦ型エポキシ樹脂、又はビスフェノールＡ型エポキシ樹脂であってもよい。
【００３９】
（ａ１）成分のエポキシ当量は、９０〜３００ｇ／ｅｑ、１１０〜２９０ｇ／ｅｑ、又は１３０〜２８０ｇ／ｅｑであってよい。（ａ１）成分のエポキシ当量がこのような範囲にあると、フィルム状接着剤のバルク強度を維持しつつ、流動性を確保することができる傾向にある。
【００４０】
（ａ１）成分の含有量は、（ａ）成分、（ｂ）成分、及び（ｃ）成分の総質量１００質量部に対して、５０質量部以下、５〜５０質量部、１０〜４０質量部、又は２０〜３０質量部であってよい。（ａ１）成分の含有量が５質量部以上であると、フィルム状接着剤の埋込性がより良好となる傾向にある。（ａ１）成分の含有量が５０質量部以下であると、ブリードの発生をより抑制できる傾向にある。
【００４１】
（ａ２）成分は、分子内にフェノール性水酸基を有するものであれば特に制限なく用いることができる。（ａ２）成分としては、例えば、フェノール、クレゾール、レゾルシン、カテコール、ビスフェノールＡ、ビスフェノールＦ、フェニルフェノール、アミノフェノール等のフェノール類及び／又はα−ナフトール、β−ナフトール、ジヒドロキシナフタレン等のナフトール類とホルムアルデヒド等のアルデヒド基を有する化合物とを酸性触媒下で縮合又は共縮合させて得られるノボラック型フェノール樹脂、アリル化ビスフェノールＡ、アリル化ビスフェノールＦ、アリル化ナフタレンジオール、フェノールノボラック、フェノール等のフェノール類及び／又はナフトール類とジメトキシパラキシレン又はビス（メトキシメチル）ビフェニルから合成されるフェノールアラルキル樹脂、ナフトールアラルキル樹脂などが挙げられる。これらは、１種を単独で又は２種以上を組み合わせて用いてもよい。これらの中でも、（ａ２）成分は、吸湿性及び耐熱性の観点から、フェノールアラルキル樹脂、ナフトールアラルキル樹脂、又はノボラック型フェノール樹脂であってもよい。
【００４２】
（ａ２）成分の水酸基当量は、８０〜２５０ｇ／ｅｑ、９０〜２００ｇ／ｅｑ、又は１００〜１８０ｇ／ｅｑであってよい。（ａ２）成分の水酸基当量がこのような範囲にあると、フィルム状接着剤の流動性を保ちつつ、接着力をより高く維持することができる傾向にある。
【００４３】
（ａ２）成分の軟化点は、５０〜１４０℃、５５〜１２０℃、又は６０〜１００℃であってよい。
【００４４】
（ａ２）成分の含有量は、（ａ）成分、（ｂ）成分、及び（ｃ）成分の総質量１００質量部に対して、５〜５０質量部、１０〜４０質量部、又は２０〜３０質量部であってよい。（ａ２）成分の含有量が５質量部以上であると、より良好な硬化性が得られる傾向にある。（ａ２）成分の含有量が５０質量部以下であると、フィルム状接着剤の埋込性がより良好になる傾向にある。
【００４５】
（ａ１）成分のエポキシ当量と（ａ２）成分の水酸基当量との比（（ａ１）成分のエポキシ当量／（ａ２）成分の水酸基当量）は、硬化性の観点から、０．３０／０．７０〜０．７０／０．３０、０．３５／０．６５〜０．６５／０．３５、０．４０／０．６０〜０．６０／０．４０、又は０．４５／０．５５〜０．５５／０．４５であってよい。当該当量比が０．３０／０．７０以上であると、より充分な硬化性が得られる傾向にある。当該当量比が０．７０／０．３０以下であると、粘度が高くなり過ぎることを防ぐことができ、より充分な流動性を得ることができる。
【００４６】
・（ｂ）高分子量成分
（ｂ）成分は、ガラス転移温度（Ｔｇ）が５０℃以下であるものが好ましい。（ｂ）成分としては、例えば、アクリル樹脂、ポリエステル樹脂、ポリアミド樹脂、ポリイミド樹脂、シリコーン樹脂、ブタジエン樹脂、アクリロニトリル樹脂及びこれらの変性体等が挙げられる。
【００４７】
（ｂ）成分は、流動性の観点から、アクリル樹脂を含んでいてもよい。ここで、アクリル樹脂とは、（メタ）アクリル酸エステルに由来する構成単位を含むポリマーを意味する。アクリル樹脂は、構成単位として、エポキシ基、アルコール性又はフェノール性水酸基、カルボキシル基等の架橋性官能基を有する（メタ）アクリル酸エステルに由来する構成単位を含むポリマーであることが好ましい。また、アクリル樹脂は、（メタ）アクリル酸エステルとアクリルニトリルとの共重合体等のアクリルゴムであってもよい。
【００４８】
アクリル樹脂のガラス転移温度（Ｔｇ）は、−５０〜５０℃又は−３０〜３０℃であってよい。アクリル樹脂のＴｇが−５０℃以上であると、接着剤組成物の柔軟性が高くなり過ぎることを防ぐことができる傾向にある。これにより、ウェハダイシング時にフィルム状接着剤を切断し易くなり、バリの発生を防ぐことが可能となる。アクリル樹脂のＴｇが５０℃以下であると、接着剤組成物の柔軟性の低下を抑えることができる傾向にある。これにより、フィルム状接着剤をウェハに貼り付ける際に、ボイドを充分に埋め込み易くなる傾向にある。また、ウェハの密着性の低下によるダイシング時のチッピングを防ぐことが可能となる。ここで、ガラス転移温度（Ｔｇ）は、ＤＳＣ（熱示差走査熱量計）（例えば、株式会社リガク製「Ｔｈｅｒｍｏ  Ｐｌｕｓ  ２」）を用いて測定した値を意味する。
【００４９】
アクリル樹脂の重量平均分子量（Ｍｗ）は、例えば、１０万〜３００万であり、１０万〜１００万、１０万〜８０万、又は３０万〜２００万であってよい。アクリル樹脂のＭｗがこのような範囲にあると、フィルム形成性、フィルム状における強度、可撓性、タック性等を適切に制御することができるとともに、リフロー性に優れ、埋込性を向上することができる。ここで、Ｍｗは、ゲルパーミエーションクロマトグラフィー（ＧＰＣ）で測定し、標準ポリスチレンによる検量線を用いて換算した値を意味する。
【００５０】
アクリル樹脂の市販品としては、例えば、ＳＧ−７０Ｌ、ＳＧ−７０８−６、ＷＳ−０２３  ＥＫ３０、ＳＧ−Ｐ３、ＳＧ−２８０  ＥＫ２３、ＨＴＲ−８６０Ｐ−３ＣＳＰ、ＨＴＲ−８６０Ｐ−３ＣＳＰ−３ＤＢ（いずれもナガセケムテックス株式会社製）が挙げられる。
【００５１】
（ｂ）成分の含有量は、（ａ）成分、（ｂ）成分、及び（ｃ）成分の総質量１００質量部に対して、５〜７０質量部、１０〜５０質量部、又は１５〜３０質量部であってよい。（ｂ）成分の含有量が５質量部以上であると、成形時の流動性の制御及び高温での取り扱い性をより一層良好にすることができる。（ｂ）成分の含有量が７０質量部以下であると、埋込性をより一層良好にすることができる。
【００５２】
・（ｃ）フィラー
（ｃ）成分としては、例えば、例えば、水酸化アルミニウム、水酸化マグネシウム、炭酸カルシウム、炭酸マグネシウム、ケイ酸カルシウム、ケイ酸マグネシウム、酸化カルシウム、酸化マグネシウム、酸化アルミニウム、窒化アルミニウム、ホウ酸アルミウィスカ、窒化ホウ素、シリカ等の無機フィラーが挙げられる。これらは、１種を単独で又は２種以上を組み合わせて用いてもよい。これらの中でも、（ｃ）成分は、樹脂との相溶性の観点から、シリカであってもよい。
【００５３】
（ｃ）成分の平均粒径は、接着性の向上の観点から、０．００５〜１μｍ又は０．０５〜０．５μｍであってよい。ここで、平均粒径は、ＢＥＴ比表面積から換算することによって求められる値を意味する。
【００５４】
（ｃ）成分の含有量は、（ａ）成分、（ｂ）成分、及び（ｃ）成分の総質量１００質量部に対して、５〜５０質量部、１５〜４５質量部、又は２５〜４０質量部であってよい。（ｃ）成分の含有量が５質量部以上であると、フィルム状接着剤の流動性がより向上する傾向にある。（ｃ）成分の含有量が５０質量部以下であると、フィルム状接着剤のダイシング性がより良好となる傾向にある。
【００５５】
・（ｄ）カップリング剤
（ｄ）成分は、シランカップリング剤であってよい。シランカップリング剤としては、例えば、γ−ウレイドプロピルトリエトキシシラン、γ−メルカプトプロピルトリメトキシシラン、３−フェニルアミノプロピルトリメトキシシラン、３−（２−アミノエチル）アミノプロピルトリメトキシシラン等が挙げられる。これらは、１種を単独で又は２種以上を組み合わせて用いてもよい。
【００５６】
（ｄ）成分の含有量は、（ａ）成分、（ｂ）成分、及び（ｃ）成分の総質量１００質量部に対して、０．０１〜５質量部であってよい。
【００５７】
・（ｅ）硬化促進剤
（ｅ）成分は、特に限定されず、一般に使用されるものを用いることができる。（ｅ）成分としては、例えば、イミダゾール類及びその誘導体、有機リン系化合物、第二級アミン類、第三級アミン類、第四級アンモニウム塩等が挙げられる。これらは、１種を単独で又は２種以上を組み合わせて用いてもよい。これらの中でも、反応性の観点から（ｅ）成分はイミダゾール類及びその誘導体であってもよい。
【００５８】
イミダゾール類としては、例えば、２−メチルイミダゾール、１−ベンジル−２−メチルイミダゾール、１−シアノエチル−２−フェニルイミダゾール、１−シアノエチル−２−メチルイミダゾール等が挙げられる。これらは、１種を単独で又は２種以上を組み合わせて用いてもよい。
【００５９】
（ｅ）成分の含有量は、（ａ）成分、（ｂ）成分、及び（ｃ）成分の総質量１００質量部に対して、０．０１〜１質量部であってよい。
【００６０】
＜ダイシング・ダイボンディング一体型フィルム及びその製造方法＞
図３（ａ）に示すダイシング・ダイボンディング一体型フィルム８及びその製造方法について説明する。フィルム８の製造方法は、溶剤を含有する接着剤組成物のワニスを接着層用の基材フィルム（不図示）上に塗布する工程と、塗布されたワニスを５０〜１５０℃で加熱乾燥することによって接着層３Ａを形成する工程とを含む。
【００６１】
接着剤組成物のワニスは、例えば、（ａ）〜（ｃ）成分、必要に応じて（ｄ）成分及び（ｅ）成分を、溶剤中で混合又は混練することによって調製することができる。混合又は混練は、通常の撹拌機、らいかい機、三本ロール、ボールミル等の分散機を用い、これらを適宜組み合わせて行うことができる。
【００６２】
ワニスを作製するための溶剤は、上記各成分を均一に溶解、混練又は分散できるものであれば制限はなく、従来公知のものを使用することができる。このような溶剤としては、例えば、アセトン、メチルエチルケトン、メチルイソブチルケトン、シクロヘキサノン等のケトン系溶媒、ジメチルホルムアミド、ジメチルアセトアミド、Ｎメチルピロリドン、トルエン、キシレン等が挙げられる。乾燥速度が速く、価格が安い点でメチルエチルケトン、シクロヘキサノン等を使用することが好ましい。
【００６３】
接着層用の基材フィルムとしては、特に制限はなく、例えば、ポリエステルフィルム、ポリプロピレンフィルム（ＯＰＰフィルム等）、ポリエチレンテレフタレートフィルム、ポリイミドフィルム、ポリエーテルイミドフィルム、ポリエーテルナフタレートフィルム、メチルペンテンフィルム等が挙げられる。
【００６４】
基材フィルムにワニスを塗布する方法としては、公知の方法を用いることができ、例えば、ナイフコート法、ロールコート法、スプレーコート法、グラビアコート法、バーコート法、カーテンコート法等が挙げられる。加熱乾燥の条件は、使用した溶剤が充分に揮散する条件であれば特に制限はないが、例えば、５０〜１５０℃で、１〜３０分間加熱して行うことができる。加熱乾燥は、５０〜１５０℃の範囲内の温度で段階的に昇温させて行ってもよい。ワニスに含まれる溶剤を加熱乾燥によって揮発させることによって基材フィルムと、接着層２０Ａとの積層フィルムを得ることができる。
【００６５】
上記のようにして得た積層フィルムと、ダイシングフィルム（基材フィルム１と粘着層２の積層体）とを貼り合わせることによってフィルム８を得ることができる。基材フィルム１としては、例えば、ポリテトラフルオロエチレンフィルム、ポリエチレンテレフタレートフィルム、ポリエチレンフィルム、ポリプロピレンフィルム、ポリメチルペンテンフィルム、ポリイミドフィルム等のプラスチックフィルム等が挙げられる。また、基材フィルム１は、必要に応じて、プライマー塗布、ＵＶ処理、コロナ放電処理、研磨処理、エッチング処理等の表面処理が行われていてもよい。粘着層２は、ＵＶ硬化型であってもよいし、感圧型であってもよい。フィルム８は、粘着層２を覆う保護フィルム（不図示）を更に備えたものであってもよい。
【００６６】
以上、本開示の実施形態について詳細に説明したが、本発明は上記実施形態に限定されるものではない。例えば、上記実施形態においては、四つの半導体素子が積層された態様のパッケージを例示したが、積層する半導体素子の数はこれに限定されるものではない。また、上記実施形態においては、半導体素子の積層方向に直交する方向に位置をずらして複数の半導体素子が積層された態様を例示したが、図７に示すように、位置をずらすことなく半導体素子を積層させてもよい。
【実施例】
【００６７】
以下、実施例を挙げて本開示についてより具体的に説明する。ただし、本発明は以下の実施例に限定されるものではない。【００６８】
（実施例１〜１２及び比較例１〜５）
表１〜４に示す成分を含むワニス（計１７種類）を次のようにして調製した。すなわち、熱硬化性樹脂としてのエポキシ樹脂及びフェノール樹脂と、フィラーとを含む組成物にシクロヘキサノンを加えて撹拌した。これに、高分子量成分としてのアクリルゴムを加えて撹拌した後、カップリング剤及び硬化促進剤を更に加え、各成分が十分に均一になるまで撹拌することによってワニスを得た。【００６９】
表１〜４に記載の成分は以下のとおりである。
（エポキシ樹脂）
・ＹＤＣＮ−７００−１０：クレゾールノボラック型エポキシ樹脂、新日鉄住金化学株式会社製、エポキシ当量２１０、軟化点７５〜８５℃
・ＥＸＡ−８３０ＣＲＰ（商品名）：ビスフェノールＦ型エポキシ樹脂、ＤＩＣ株式会社製、エポキシ当量１６２、常温で液体
・ＹＤＦ−８１７０Ｃ：ビスフェノールＦ型エポキシ樹脂、新日鉄住金化学株式会社製、エポキシ当量１５９、常温で液体
（フェノール樹脂）
・ミレックスＸＬＣ−ＬＬ（「ミレックス」は登録商標）：三井化学株式会社製、水酸基当量１７５、軟化点７７℃
・フェノライトＬＦ−４８７１（「フェノライト」は登録商標）：ＤＩＣ株式会社製、水酸基当量１１８、軟化点１３０℃
（高分子量成分）
・ＨＴＲ−８６０Ｐ：ナガセケムテックス株式会社製、アクリルゴム、重量平均分子量８０万、Ｔｇ−７℃
（フィラー）
・ＳＣ−２０５０−ＨＬＧ：アドマテックス株式会社製、シリカフィラー分散液、平均粒径０．５０μｍ、最大粒径１．０μｍ以下
・アエロジルＲ９７２（「アエロジル」は登録商標）：、日本アエロジル株式会社製、シリカ粒子、平均粒径０．０１６μｍ、最大粒径１．０μｍ以下
（カップリング剤）
・Ａ−１８９：γ―メルカプトプロピルトリメトキシシラン、モメンティブ・パフォーマンス・マテリアルズ・ジャパン合同会社製
・Ａ−１１６０：γ―ウレイドプロピルトリエトキシシラン、モメンティブ・パフォーマンス・マテリアルズ・ジャパン合同会社製
（硬化促進剤）
・キュアゾール２ＰＺ−ＣＮ（「キュアゾール」は登録商標）：１−シアノエチル−２−フェニルイミダゾール、四国化成工業株式会社製【００７０】
５００メッシュのフィルターでワニスをろ過し、真空脱泡した。真空脱泡後のワニスを、離型処理を施したポリエチレンテレフタレート（ＰＥＴ）フィルム（厚さ３８μｍ）上に塗布した。塗布したワニスを、９０℃で５分間、続いて１４０℃で５分間の二段階で加熱乾燥した。こうして、基材フィルムとしてのＰＥＴフィルム上に、Ｂステージ状態にあるフィルム状接着剤（厚さ７μｍ）を備えた接着フィルムを得た。【００７１】
（フィルム状接着剤の溶融粘度の測定）
フィルム状接着剤の１２０℃における溶融粘度は次の方法で測定した。すなわち、厚さ７μｍのフィルム状接着剤を複数積層することによって厚さを約３００μｍとし、これを１０ｍｍ×１０ｍｍのサイズに打ち抜くことによって測定用の試料を得た。動的粘弾性装置ＡＲＥＳ（ＴＡ  Ｉｎｓｔｒｕｍｅｎｔｓ社製）に直径８ｍｍの円形アルミプレート治具をセットし、更にここに上記試料をセットした。その後、３５℃で５％の歪みを与えながら５℃／分の昇温速度で１３０℃まで昇温させながら測定し、１２０℃のときの溶融粘度の値を記録した。表１〜４に結果を示す。【００７２】
（フィルム状接着剤の貯蔵弾性率の測定）
株式会社ユービーエム製の動的粘弾性測定装置（Ｒｈｅｏｇｅｌ  Ｅ−４０００）を用いてフィルム状接着剤の３５℃における貯蔵弾性率を測定した。すなわち、厚さ７μｍのフィルム状接着剤を複数積層することによって厚さを約１７０μｍとし、これを幅４ｍｍ×長さ３３ｍｍのサイズにすることによって測定用の試料を得た。試料を動的粘弾性測定装置（製品名：Ｒｈｅｏｇｅｌ  Ｅ−４０００、株式会社ユービーエム製）にセットし、引張り荷重をかけて、周波数１０Ｈｚ、昇温速度３℃／分で測定し、３５℃における貯蔵弾性率を測定した。表１〜４に結果を示す。【００７３】
［フィルム状接着剤の分断性評価］
実施例及び比較例に係る各フィルム状接着剤（厚さ１２０μｍ）とダイシング用粘着フィルム（マクセル株式会社製）とを貼り合わせることによって、ダイシング・ダイボンディング一体型フィルムを作製した。【００７４】
以下のとおり、半導体ウェハにレーザーを照射することによって改質領域を形成した後、低温条件下でエキスパンド工程を実施することで、フィルム状接着剤の分断性を評価した。すなわち、半導体ウェハ（シリコンウェハ、厚さ５０μｍ、外径１２インチ）を準備した。半導体ウェハの一方面にフィルム状接着剤が密着するように、半導体ウェハに対してダイシング・ダイボンディング一体型フィルムを貼り合わせた。レーザーダイシング装置（株式会社東京精密製、ＭＡＨＯＨＤＩＣＩＮＧ  ＭＡＣＨＩＮＥ）を使用し、半導体ウェハを含む積層体（半導体ウェハ／フィルム状接着剤／粘着剤層／基材層）に対してステルスダイシングを行った。条件は以下のとおりとした。
・レーザー光源：半導体レーザー励起Ｎｄ（ＹＡＧレーザー）
波長：１０６４ｎｍ
レーザー光スポット断面積：３．１４×１０−８ｃｍ２
発振形態：Ｑスイッチパルス
繰り返し周波数：１００ｋＨｚ
パルス幅：３０ｎｓ
出力：２０μＪ／パルス
レーザー光品質：ＴＥＭ００
偏光特性：直線偏光
・集光用レンズ倍率：５０倍
・ＮＡ：０．５５
・レーザー光波長に対する透過率：６０％
・半導体ウェハが載置される台の移動速度：１００ｍｍ／秒【００７５】
改質領域形成後の半導体ウェハを含む積層体（半導体ウェハ／接着剤層／粘着剤層／基材層）をエキスパンド装置に固定した。次いで、以下の条件下で、ダイシングフィルム（粘着剤層／基材層）をエキスパンドすることによって、フィルム状接着剤及び半導体ウェハを分割した。これにより、接着剤付き半導体素子を得た。
装置：（株）ディスコ製ＤＤＳ２３００（Fully  Automatic  Die  Separator）
クールエキスパンド条件：
温度：−１５℃、高さ（Height）：９ｍｍ、冷却時間：６０秒
スピード：３００ｍｍ／秒、待機時間（Ｗａｉｔｉｎｇ  ｔｉｍｅ）：０秒【００７６】
エキスパンド工程後の粘着剤層に対し、基材層側から照度７０ｍＷ／ｃｍ２で３秒にわたって紫外線を照射した。接着剤付き半導体素子のピックアップ性を、ルネサス東日本セミコンダクタ社製のフレキシブルダイボンダーＤＢ−７３０（商品名）を使用して評価した。ピックアップ用コレットには、マイクロメカニクス社製のＲＵＢＢＥＲ  ＴＩＰ  １３−０８７Ｅ−３３（商品名、サイズ：５×５ｍｍ）を用いた。突上げピンには、マイクロメカニクス社製のＥＪＥＣＴＯＲ  ＮＥＥＤＬＥ  ＳＥＮ２−８３−０５（商品名、直径：０．７ｍｍ、先端形状：直径３５０μｍの半円）を用いた。突上げピンは、ピン中心間隔４．２ｍｍで５本配置した。ピックアップの条件は以下のとおりとした。
・ピンの突上げ速度：１０ｍｍ／秒
・突上げ高さ：２００μｍ【００７７】
ステルスダイシング工程後に未分断の接着剤付き半導体素子の有無を目視で観察し、以下の基準で評価を行った。表１〜４に結果を示す。
Ａ：未分断の接着剤付き半導体素子がなかった。
Ｂ：未分断の接着剤付き半導体素子が１個以上あった。【００７８】
［四段積層後の剥離の有無］
フィルム状接着剤が好適に分断されていた試料（接着剤付き半導体素子）を使用し、図５（ａ）に示す構造体と同じ構成の構造体を実施例又は比較例について作製した。四段目の半導体素子を積層した後において、一段目と二段目との間に剥離が生じたか否かを目視で観察し、以下の基準で評価を行った。表１〜４に結果を示す。
Ａ：全ての試料において剥離が生じなかった。
Ｂ：剥離が生じた試料が１個以上であった。【００７９】
［耐リフロー性の評価］
剥離の有無に関する評価のために作製した試料のうち、剥離が生じていない試料を使用して次の方法で耐リフロー性の評価を行った。すなわち、四段に積層された半導体素子をモールド用封止材（日立化成（株）製、商品名「ＣＥＬ−９７５０ＺＨＦ１０）で封止することによって、評価用のパッケージを得た。なお、樹脂封止の条件は１７５℃／６．７ＭＰａ／９０秒とし、硬化の条件は１７５℃、５時間とした。
上記パッケージを２０個準備し、これらをＪＥＤＥＣで定めた環境下（レベル３、３０℃、６０ＲＨ％、１９２時間）に曝して吸湿させた。続いて、ＩＲリフロー炉（２６０℃、最高温度２６５℃）に吸湿後のパッケージを３回通過させた。以下の基準で評価を行った。表１〜４に結果を示す。
Ａ：パッケージの破損、厚みの変化、フィルム状接着剤と半導体素子との界面での剥離等が２０個のパッケージのうち１個も観察されなかった。
Ｂ：パッケージの破損、厚みの変化、フィルム状接着剤と半導体素子との界面での剥離等が２０個のパッケージのうち少なくとも１個観察された。【００８０】
【表１】
2020013250.tif 000003
【００８１】
【表２】
2020013250.tif 000004
【００８２】
【表３】
2020013250.tif 000005
【００８３】
【表４】
2020013250.tif 000006
【産業上の利用可能性】
【００８４】
本開示によれば、複数の半導体素子が積層された態様の半導体装置であって隣接する半導体素子の間における剥離が生じにくい半導体装置の製造方法が提供される。また、本開示によれば、上記製造方法に適用可能な熱硬化性樹脂組成物及びダイシング・ダイボンディング一体型フィルムが提供される。
【符号の説明】
【００８５】
１…基材フィルム、２…粘着層、３…フィルム状接着剤の硬化物、３Ａ…接着層、３Ｐ…フィルム状接着剤、８…ダイシング・ダイボンディング一体型フィルム、２０…接着剤付き半導体素子、１００…半導体装置、Ｗ…半導体ウェハ
【図１】
2020013250.tif 000007
【図２】
2020013250.tif 000008
【図３】
2020013250.tif 000009
【図４】
2020013250.tif 000010
【図５】
2020013250.tif 000011
【図６】
2020013250.tif 000012
【図７】
2020013250.tif 000013
【国際調査報告】
2020013250.tif 000014
2020013250.tif 000015
2020013250.tif 000016
2020013250.tif 000017